(57)【要約】      （修正有）【課題】機能発揮時であるか否かの視認が容易な機能性シートの提供。【解決手段】ｐＨ指示薬Ｉと、機能性物質Ｄと、担体と、を含有する層１００を備え、ｐＨ指示薬Ｉは、第四級アンモニウム塩によって前記担体に固定されている、機能性シート。【選択図】図１
2019019436.tif 000002
【特許請求の範囲】
【請求項１】
ｐＨ指示薬と、機能性物質と、担体と、を含有する層を備え、前記ｐＨ指示薬は、第四級アンモニウム塩によって前記担体に固定されていることを特徴とする、機能性シート。
【請求項２】
結合剤をさらに含み、前記ｐＨ指示薬は、前記第四級アンモニウム塩と、前記結合剤と、によって前記担体に固定されていることを特徴とする、請求項１に記載の機能性シート。
【請求項３】
前記層は、繊維を含み、前記繊維によって形成される空隙に、前記ｐＨ指示薬が固定された前記担体と、前記機能性物質と、が保持されていることを特徴とする、請求項１または２に記載の機能性シート。
【請求項４】
前記層は、熱融着性樹脂を含み、前記ｐＨ指示薬が固定された前記担体の一部は、当該熱融着性樹脂で被覆された状態で固定されていることを特徴とする、請求項１から３のいずれか一項に記載の機能性シート。
【請求項５】
前記層に隣接する隣接層は、熱融着性樹脂を含み、前記層中に存在する前記ｐＨ指示薬を固定した担体の一部が当該熱融着性樹脂で被覆された状態で固定されていることを特徴とする、請求項１から４のいずれか一項に記載の機能性シート。
【請求項６】
前記第四級アンモニウム塩は、塩化ベンジルコニウム、塩化セチルピリジウム、塩化ベンゼトニウム、およびジデシルジメチルアンモニウム塩からなる群から選択される少なくとも１種であることを特徴とする、請求項１から５のいずれか一項に記載の機能性シート。
【請求項７】
前記ｐＨ指示薬を固定する担体は、セルロースおよび／またはセルロース誘導体であることを特徴とする、請求項１から６のいずれか一項に記載の機能性シート。
【請求項８】
前記結合剤は、非水溶性高分子化合物であることを特徴とする、請求項２から７のいずれか一項に記載の機能性シート。
【請求項９】
前記機能性物質は、金属酸化物および／または金属水酸化物であることを特徴とする、請求項１から８のいずれか一項に記載の機能性シート。
【請求項１０】
前記機能性物質は、シクロデキストリンであることを特徴とする、請求項１から８のいずれか一項に記載の機能性シート。
【請求項１１】
前記機能性物質は、炭酸ガス発生剤であることを特徴とする、請求項１から８のいずれか一項に記載の機能性シート。
【請求項１２】
請求項１から１１のいずれか一項に記載の機能性シートの製造方法であって、
前記ｐＨ指示薬と前記第四級アンモニウム塩とを非水系の有機溶剤中に溶解する工程と、
前記工程により得られた溶液を、前記担体に付与する工程と、
を含むことを特徴とする、機能性シートの製造方法。
【請求項１３】
前記担体をシート化する工程をさらに含み、
前記付与する工程は、前記シート化する工程の前に行われることを特徴とする、請求項１２に記載の製造方法。
【請求項１４】
前記担体をシート化する工程をさらに含み、
前記付与する工程は、前記シート化する工程の後に行われることを特徴とする、請求項１２に記載の製造方法。
【発明の詳細な説明】
【技術分野】
【０００１】
本発明は、機能性シートに関し、特に、水を介する反応により機能を発揮する機能性物質を含む機能性不織布シートおよびその製造方法に関する。
【背景技術】
【０００２】
水を介する反応により機能を発揮するシートや粒子などの機能性物品は従来知られている。例えば特許文献１は、抗菌剤として酸化カルシウム粉末を用いた抗菌性ナノ繊維不織布を開示している。この不織布に水を付与すると、酸化カルシウム粉末と水とが反応し、アルカリ性を呈して、抗菌効果を奏するというものである。
【０００３】
しかしながら、特許文献１の不織布において、水を付与して時間が経過すると、反応が終了し、抗菌効果を奏さなくなるときが来る。そうすると、使用者が不織布を使い続けても、所望の抗菌効果が得られなくなる。
【０００４】
これに対し、特許文献２は、抗菌剤として水酸化カルシウムを用いた抗菌剤シートを開示している。引用文献２では、抗菌剤と、ｐＨ指示薬と、賦形剤と、を含む混合物を形成し、その表面をコーティングする構成を開示している。そして、抗菌剤の抗菌効果を、ｐＨ指示薬による溶液のｐＨ変化で目視確認する構成を提案している。
【先行技術文献】
【特許文献】
【０００５】
【特許文献１】特開２０１２−２４６５９５号公報
【特許文献２】特開２０１１−３７８０１号公報
【発明の概要】
【発明が解決しようとする課題】
【０００６】
特許文献２の提案する抗菌剤シートは、抗菌剤とｐＨ指示薬と賦形剤とを含む混合物の層と、その表面のコーティング層と、を有する。
【０００７】
本発明の目的は、特許文献２とは別の構成の、機能発揮中であるか否かを容易に認識可能な、水を介する反応により機能を発揮する機能性物質を含む機能性シートを提供することにある。
【課題を解決するための手段】
【０００８】
上記課題を解決するための本発明の態様は、ｐＨ指示薬と、機能性物質と、担体と、を含有する層を備え、前記ｐＨ指示薬は、第四級アンモニウム塩によって前記担体に固定されていることを特徴とする、機能性シートである。また、本発明の別の態様は、ｐＨ指示薬と、機能性物質と、担体と、を含有する層を備え、前記ｐＨ指示薬は、第四級アンモニウム塩と、結合剤と、によって前記担体に固定されていることを特徴とする、機能性シートである。
【発明の効果】
【０００９】
本発明の実施の形態に係る機能性シート（不織布）に水が付与されると、その水を介した反応により、機能性シートに含まれる機能性物質は機能を発揮し、その際に前記水における水素イオン濃度に変化が生じる。機能性シートに含まれるｐＨ指示薬は、この水素イオン濃度の変化に応じて呈色（発色）または変色し、それにより機能性シートの色を変化させる。使用者は、機能性シートが機能を発揮していること、およびその後、機能性シートが機能を発揮し終えたことを、機能性シートの色変化により視覚によって認識することができる。
【００１０】
したがって、使用者は、機能性シートが機能を発揮している最中に機能性シートを使用することができ、また、機能性シートの使用終了時期を容易に判断することができる。
【図面の簡単な説明】
【００１１】
【図１】本発明の実施の形態に係る機能性シートの構成例を示す図である。
【発明を実施するための形態】
【００１２】
図１を参照して、本発明の実施の形態に係る機能性シート(不織布)の構成について説明する。図１は、本発明の実施の形態に係る機能性シートの構成を、限定目的ではなく例示目的で示す図である。図中において、同一の符号は同一の構成要素を示す。同一の構成要素に関しては、重複する説明を省略する場合がある。
【００１３】
図１（ａ）〜（ｃ）は、本発明の実施の形態に係る、ｐH指示薬Ｉと機能性物質Ｄとを含有する層（以下、単に機能性物質含有層ともいう）１００を備える機能性シートを示す。図１（ａ）は、機能性物質含有層１００のみからなる機能性シートである。図１（ｂ）および（ｃ）は、機能性物質含有層１００の片面または両面に他の層３００が積層された機能性シートである。
【００１４】
本発明の実施の形態に係る機能性シートは、このように、単層構造を有していてもよく、２層、３層、または図示しない４層以上の多層構造を有していてもよい。機能性シートは、機能性物質含有層１００を２層以上含んでいてもよい。他の層３００は、例えば、機能性シートの表面を改質する目的や、機能性シートに強度（剛性）を付与する目的など、機能性シートに何らかの機能性を付与する目的等で配設することができる。他の層３００には、例えば、布、不織布、紙、フィルム等のシートを用いることができる。他の層３００には、熱融着性樹脂が含まれていてもよい。機能性シートが複数の層３００を備える場合、これらの層３００は、同一材料であっても異なる材料であってもよい。
【００１５】
ただし、本発明の実施の形態に係る機能性シートは、その機能性物質含有層１００に含まれるｐＨ指示薬によりもたらされるシートの色変化により、機能発揮中であるか否かのステータスが視覚により認識される。そのため、本発明の実施の形態に係る機能性シートは、機能性物質含有層１００が最外層である構成、または、最外層が機能性物質含有層１００以外の他の層３００であっても、他の層３００を介して外部から機能性物質含有層１００の色を視認可能な構成を有する。
【００１６】
機能性物質含有層１００には、ｐH指示薬Ｉおよび機能性物質Ｄが含まれていることができる。ここで、ｐH指示薬Ｉは、後述するように、担体に固定された形態で機能性物質含有層に配合される。つまり、機能性物質含有層１００は、ｐH指示薬Ｉおよび機能性物質Ｄに加えて、ｐH指示薬Ｉが固定される担体を含む。
【００１７】
以下、本明細書において、「機能性シートにｐH指示薬が含まれている」構成について言及する際には、特段の記載がない限り、「ｐH指示薬は担体に固定された形態で含まれている」構成を意図しているものとする。「ｐH指示薬は担体に固定された形態で含まれている」というとき、機能性シートに配合されたｐＨ指示薬は、その全量が担体に固定されていてもよいのはもちろんであるが、必ずしも全量が担体に固定されていなくてもよい。つまり、機能性シートには、担体に固定されていないｐＨ指示薬が含まれていてもよい。ｐH指示薬Ｉおよび機能性物質Ｄは、それぞれ一種類が含まれていることができ、また、これに限定されず、機能性シートの同一層および／または異なる層に複数種類が含まれていることができる。ｐH指示薬Ｉおよび機能性物質Ｄの種類については後述する。
【００１８】
機能性物質含有層１００には、ｐH指示薬Ｉおよび機能性物質Ｄに加えて、繊維、熱融着性樹脂、および効果促進剤などが含まれていてもよい。繊維、熱融着性樹脂、および効果促進剤は、それぞれ、一種類であっても複数種類であってもよい。
【００１９】
機能性シートからｐH指示薬Ｉおよび機能性物質Ｄが粉落ちしないための構成の例として、以下の第１の態様から第６の態様に示すような具体的態様を説明する。
【００２０】
（第１の態様）
図１（ｄ）は、機能性物質含有層１００が繊維Ｆを含む例である。繊維Ｆを含む機能性物質含有層１１０において、ｐH指示薬Ｉ、および機能性物質Ｄは、繊維Ｆによって形成される空隙、すなわち繊維Ｆが構成する繊維構造物中の空隙に保持されることによって、粉落ちが防止されている。
【００２１】
繊維を含む機能性物質含有層１１０には、ｐH指示薬Ｉ、機能性物質Ｄ、および繊維Ｆのみが含まれていることができる。また、繊維を含む機能性物質含有層１１０には、ｐH指示薬Ｉ、機能性物質Ｄ、および繊維Ｆに加えて、熱融着性樹脂、および効果促進剤などが含まれていてもよい。また、繊維Ｆ自体が、熱融着性樹脂であってもよい。
【００２２】
本態様において、機能性シートは、例えば表面改質や強度（剛性）付与等の機能性付与の目的で、繊維を含む機能性物質含有層１１０の片面または両面に他の層３００が積層された多層構造（不図示）を有していてもよい。
【００２３】
ただし、上述のように、本発明の実施の形態に係る機能性シートは、その機能性物質含有層１００に含まれるｐＨ指示薬によりもたらされるシートの色変化により、機能発揮中であるか否かのステータスが認識される。そのため、本態様に係る機能性シートは、繊維を含む機能性物質含有層１１０が最外層である構成、または、最外層が繊維を含む機能性物質含有層１１０以外の他の層３００であっても、他の層３００を介して繊維を含む機能性物質含有層１１０の色を認識可能な構成を有する。
【００２４】
（第２の態様）
図１（ｅ）は、機能性物質含有層１００が熱融着性樹脂Ａを含む例である。熱融着性樹脂を含む機能性物質含有層１２０は、ｐH指示薬Ｉと、機能性物質Ｄと、熱融着性樹脂Ａと、を含む混合物中の熱融着性樹脂Ａを溶融することにより得られたものである。この例では、機能性物質含有層中の、ｐH指示薬Ｉおよび機能性物質Ｄは、一部が前記熱融着性樹脂Ａで被覆された状態で固定（結着または固着ともいう）される。
【００２５】
熱融着性樹脂を含む機能性物質含有層１２０において、ｐH指示薬Ｉおよび機能性物質Ｄは、溶融した熱融着性樹脂Ａが固化する際に、一部が被覆された状態で固着されることによって、粉落ちが防止されている。また、熱融着性樹脂Ａは、ｐH指示薬Ｉおよび機能性物質Ｄの全体を被覆しないような量で配合されており、ｐH指示薬Ｉおよび機能性物質Ｄは、熱融着性樹脂Ａによって被覆されていない部分を有し、シート使用時における水との接触および溶出が保証されている。
【００２６】
熱融着性樹脂を含む機能性物質含有層１２０には、ｐH指示薬Ｉ、機能性物質Ｄ、および熱融着性樹脂Ａのみが含まれていることができる。また、熱融着性樹脂を含む機能性物質含有層１２０には、ｐH指示薬Ｉ、機能性物質Ｄ、および熱融着性樹脂Ａに加えて、繊維、および効果促進剤などが含有されていてもよい。また、熱融着性樹脂Ａ自体が、繊維状であってもよい。
【００２７】
本態様において、機能性シートは、例えば表面改質や強度（剛性）付与等の機能性付与の目的で、熱融着性樹脂を含む機能性物質含有層１２０の片面または両面に他の層３００が積層された多層構造（不図示）を有していてもよい。
【００２８】
ただし、上述のように、本発明の実施の形態に係る機能性シートは、その機能性物質含有層１００に含まれるｐＨ指示薬によりもたらされるシートの色変化により、機能発揮中であるか否かのステータスが認識される。そのため、本態様に係る機能性シートは、機能性物質含有層１２０が最外層である構成を有するか、または、最外層が他の層３００であっても、他の層３００を介して機能性物質含有層１２０の色を認識可能な構成を有する。例えば、他の層３００は、メッシュ構造であったり、厚さが薄く下層が透けて見えるものであったり、透明または半透明の材料で構成されていたりしてもよい。
【００２９】
（第３の態様）
図１（ｆ）は、機能性物質含有層１００に隣接する層が熱融着性樹脂Ｂを含む例である。機能性物質含有層１００に隣接する、熱融着性樹脂Ｂを含む層２００は、機能性物質含有層１００の表面に熱融着性樹脂Ｂを配置して熱により熱融着性樹脂Ｂを溶融することにより得られたものである。この例では、機能性物質含有層１００中の、ｐH指示薬Ｉおよび機能性物質Ｄは、その一部が前記熱融着性樹脂Ｂで被覆された状態で固定されている。なお、層１２０に含まれる熱融着性樹脂Ａと、層２００に含まれる熱融着性樹脂Ｂとは、同じで樹脂であっても異なる樹脂であってもよい。
【００３０】
機能性物質含有層１００に含まれる機能性物質Ｄは、これに隣接する熱融着性樹脂Ｂを含む層２００において溶融した熱融着性樹脂Ｂが固化する際に、一部が被覆されて固着されることによって、粉落ちが防止されている。また、機能性物質Ｄは、熱融着性樹脂Ｂによって被覆されていない部分を有し、シート使用時における水との接触および溶出が保証されている。
【００３１】
熱融着性樹脂Ｂを含む層２００には、熱融着性樹脂Ｂのみが含まれていることができる。また、熱融着性樹脂Ｂを含む層２００には、熱融着性樹脂Ｂに加えて、繊維、および効果促進剤などが含まれていてもよい。これら他の成分が含まれる場合は、熱融着性樹脂Ｂを含む層２００は、機能性物質含有層１００の表面に熱融着性樹脂Ｂとこれら他の成分との混合物を配置して熱により熱融着性樹脂Ｂを溶融することにより得ることができる。
【００３２】
図１（ｆ）に示す例の機能性シートは、詳細には、熱融着性樹脂Ｂを含む層２００と、ｐH指示薬Ｉおよび機能性物質Ｄからなる機能性物質含有層１００と、ｐH指示薬Ｉ、機能性物質Ｄ、および熱融着性樹脂Ａを含む機能性物質含有層１２０と、からなる３層構造を有する。この例の場合、機能性物質含有層１２０もまた、中間層として位置付けられた機能性物質含有層１００に含まれるｐH指示薬Ｉおよび機能性物質の粉落ち防止に寄与し得る。
【００３３】
ここでは、ｐH指示薬Ｉおよび機能性物質Ｄからなる機能性物質含有層１００と、ｐH指示薬Ｉおよび機能性物質Ｄに加えてさらに熱融着性樹脂Ａを含む機能性物質含有層１２０と、を別々の層として図示および説明したが、この２つの層が一体的に構成されていて、構成材料である、ｐＨ指示薬Ｉ、機能性物質、および熱融着性樹脂Ａが、厚さ方向において偏在している１層の機能性物質含有層１２０を成している構成も、本態様に含まれる。本態様によれば、特に、機能性物質含有層１２０の１つの表面側に粉末状の材料が偏在している場合に、その表面に隣接して層２００を配置することで、粉落ちを有効に防止することができる。
【００３４】
また、層１００および層１２０の両方に、ｐH指示薬Ｉと機能性物質Ｄとが含まれるものとして図示および説明したが、ｐH指示薬Ｉは、層１００および層１２０のうちのどちらか一方にのみ含まれていてもよい。機能性シートの色変化の視認性の観点から、ｐH指示薬Ｉは、機能性シートの、より外面側に含まれていることが好ましい。
【００３５】
本態様において、熱融着性樹脂Ｂを含む層２００は、機能性物質含有層の両面に設けられていてもよい。すなわち、例えば、熱融着性樹脂Ｂを含む層２００と、機能性物質含有層と、熱融着性樹脂Ｂを含む層２００と、をこの順で含む構成（不図示）は、本態様の範囲である。
【００３６】
本態様において、機能性シートは、例えば表面改質や強度（剛性）付与等の機能性付与の目的で、機能性物質含有層および熱融着性樹脂Ｂを含む層２００の積層体の外面のうちの片面または両面に他の層３００が積層された多層構造（不図示）を有していてもよい。その場合、他の層３００には、機能性シートの色変化の視認を妨げないような構成が採用される。
【００３７】
（第４の態様）
上述の本発明の実施の形態に係る機能性シートは、ヒートシール加工によって形成されていてもよい。１つの例として、図１（ｇ）は、機能性物質含有層１００の両面に熱融着性樹脂を含む他の層３００が積層され、四辺がヒートシールされた構成を示す。他の層３００の少なくとも一方は、他の層３００を介して機能性物質含有層１００の色を認識可能な構成を有する。
【００３８】
（第５の態様）
図１（ｈ）は、機能性物質含有層１００に隣接して接着層が設けられている例である。機能性物質含有層に隣接する接着層５００は、機能性物質含有層の表面に接着層を配置することにより得られたものである。接着層としては、機能性物質含有層１００に含まれるｐH指示薬Ｉおよび機能性物質Ｄの粉落ちが防止されるように粘着機能を示す層であれば特に限定されないが、例えば、ホットメルト接着剤等が挙げられる。
【００３９】
詳細には、図１（ｈ）に示す例の機能性シートは、機能性物質含有層１００と他の層３００との間に、例えば熱可塑性樹脂のようなホットメルト接着剤からなる接着層５００を介在させて、ホットメルト加工により層間接着された構成を有する。
【００４０】
より詳細には、図１（ｈ）に示す例の機能性シートは、機能性物質含有層１００の、接着層５００とは反対側の面に、ｐH指示薬Ｉ、機能性物質Ｄおよび熱融着性樹脂Ａを含む機能性物質含有層１２０を有する。図１（ｈ）に示す例の機能性シートにおいても、図１（ｆ）に示す例の場合と同様に、熱融着性樹脂Ａを含む機能性物質含有層１２０は、中間層として位置付けられた機能性物質含有層１００に含まれるｐH指示薬Ｉおよび機能性物質Ｄの粉落ち防止に寄与し得る。また、ここでは機能性物質含有層１００と、ｐH指示薬Ｉ、機能性物質Ｄおよび熱融着性樹脂Ａを含む機能性物質含有層１２０とを別々の層として図示および説明したが、この２つの層が一体的に構成されていて、構成材料であるｐＨ指示薬Ｉ、機能性物質Ｄおよび熱融着性樹脂Ａが厚さ方向において偏在している１層の機能性物質含有層１２０を成している構成も、本態様に含まれる。本態様によれば、特に、機能性物質含有層１２０の１つの表面側に粉末状の材料が偏在している場合に、その表面に隣接して層２００を配置することで、粉落ちを有効に防止することができる。
【００４１】
また、ｐH指示薬Ｉおよび機能性物質Ｄは、最外層である層１２０と、それよりも内側の層である層１００と、の両方の層に含まれるものとして図示および説明したが、ｐＨ指示薬Ｉは、そのうちのどちらか一方にのみ含まれていてもよい。機能性シートの色変化の視認性の観点から、ｐH指示薬Ｉは、機能性シートの、より外面側に含まれていることが好ましい。
【００４２】
（第６の態様）
上述の本発明の実施の形態に係る機能性シートは、エンボス加工によって形成されていてもよい。１つの例として、図１（ｉ）は、熱融着性樹脂Ａを含む機能性物質含有層１２０の両面に他の層３００が積層され、エンボス加工により層間接着された構成を示す。他の層３００の少なくとも一方は、他の層３００を介して機能性物質含有層１００の色を認識可能な構成を有する。
【００４３】
以上、図１（ａ）から（ｉ）を用いて本発明の機能性シートの構成を説明した。しかしながらこれらは例示であり、これ以外の構成、例えば例示した各態様の組み合わせも本発明の範囲に含まれる。例えば、図中で機能性物質含有層１００として示した層は、繊維Ｆを含む機能性物質含有層１１０、または熱融着性樹脂Ａを含む機能性物質含有層１２０であってもよく、あるいは、繊維Ｆおよび熱融着性樹脂Ａの両方を含む層であってもよい。同様に、これらの層間で層を置き換えた構成は、本発明の範囲に含まれる。
【００４４】
以下に、本発明に係る機能性シートの構成要素の詳細について説明する。
【００４５】
＜機能性シート（不織布）＞
本発明の実施の形態に係る機能性シートは、ｐＨ指示薬と機能性物質と担体とを含有する層を備える機能性シートであって、前記ｐＨ指示薬は、第四級アンモニウム塩によって前記担体に固定された形態で前記層に含有されていることを特徴とする機能性シートである。
【００４６】
前記「シート」は、「不織布シート」または単に「不織布」と表現することも可能である。すなわち、上記の本発明の実施の形態に係るシートは、ｐＨ指示薬と機能性物質とを含有する層を備えた不織布であるということもできる。本明細書において、「ｐＨ指示薬と機能性物質とを含有する層」を、単に「機能性物質含有層」ともいうものとする。機能性物質含有層は非水系の製造方法で設けられたものであり、不織布であることが好ましい。
【００４７】
＜機能性物質を含有する層＞
本発明の実施の形態の機能性シート（不織布）は、機能性物質を含有する層を有する。本明細書では、機能性物質を含有する層を、機能性物質含有層とも呼ぶ。機能性物質含有層に含まれる機能性物質は、一種類に限定されず、複数種類であってもよい。また、機能性物質含有層には、機能性物質に加えて、ｐＨ指示薬、繊維、熱融着性樹脂、および効果促進剤などが含有されていてもよい。機能性物質含有層が複数あるときは、ｐＨ指示薬は、少なくとも１つの層、好ましくは最も外側に近い層に含まれる。
【００４８】
＜機能性物質＞
本発明の実施の形態に用いられる機能性物質Ｄとは、水と接触して機能を発揮する物質、または水を介した反応により機能を発揮する物質である。
【００４９】
機能性物質の非限定的な例には、金属酸化物および／または金属水酸化物、シクロデキストリン、炭酸ガス発生剤等が挙げられる。また、これらに限定されず、水と接触して機能を発揮する物質、または水を介した反応により機能を発揮することのできる物質を本発明の実施の形態に係る機能性物質として用いることができる。
【００５０】
（金属酸化物および／または金属水酸化物）
（金属酸化物）
本発明の実施の形態で用いることのできる金属酸化物は、水と接触して強アルカリになる金属酸化物であり、好ましくは２価の金属の酸化物であり、より好ましくは周期表２族元素の金属の酸化物であり、さらに好ましくはＭＯ（前記Ｍは、Ｍｇ、Ｃａ、ＳｒまたはＢａである）で表される金属酸化物であり、特段好ましくはアルカリ土類金属の酸化物である。非限定的な例として、酸化マグネシウム（１１．４）、酸化カルシウム（１２．７）、酸化ストロンチウム（１３．２）、酸化バリウム（１３．４）、および酸化マンガン（１０．６）を好ましく使用することができる。なお、物質名の後の括弧内の数値は、酸解離定数ｐＫａの値を示す。用途や所望の効果に応じて、使用する金属酸化物を選択することができる。例えば、食品に接する用途においては、安全性等の観点から、酸化カルシウムが好ましく使用される。これらの金属酸化物は、単独で使用することができ、また、併用することもできる。
【００５１】
（金属水酸化物）
本発明の実施の形態で用いることのできる金属水酸化物は、水と接触して強アルカリになる金属水酸化物であり、好ましくは２価の金属の水酸化物であり、より好ましくは周期表２族元素の金属の水酸化物およびであり、さらに好ましくはＭ（ＯＨ）2（前記Ｍは、Ｍｇ、Ｃａ、ＳｒまたはＢａである）で表される金属水酸化物であり、特段好ましくはアルカリ土類金属の水酸化物である。非限定的な例として、水酸化マグネシウム（１１．４）、水酸化カルシウム（１２．７）、水酸化ストロンチウム（１３．２）、水酸化バリウム（１３．４）、および水酸化マンガン（１０．６）を好ましく使用することができる。物質名の後の括弧内の数値は、酸解離定数ｐＫａの値を示す。用途や所望の効果に応じて、使用する金属水酸化物を選択することができる。例えば、食品に接する用途においては、安全性等の観点から、水酸化カルシウムが好ましく使用される。これらの金属水酸化物は、単独で使用することができ、また、併用することもできる。
【００５２】
このように、金属成分を含有する層は、金属酸化物および／金属水酸化物を含有する層であって、前記金属酸化物および／金属水酸化物を構成する前記金属成分は、前記金属酸化物および／金属水酸化物が水と接触して強アルカリになるような金属成分である。金属成分の好ましくは２価の金属であり、より好ましくは周期表２族元素の金属であり、さらに好ましくはＭ（前記Ｍは、Ｍｇ、Ｃａ、ＳｒまたはＢａである）で表される金属であり、特段好ましくはアルカリ土類金属である。
【００５３】
本発明の実施の形態で用いることのできる金属酸化物および／または金属水酸化物は、粉末（粒子）の形態で用いられる。粉末（粒子）の形態の金属酸化物および／または金属水酸化物は、当技術分野で知られている任意の方法で得ることができる他、メーカーから販売品を購入することができる。例えば、酸化カルシウムの場合は、ナチュラルジャパン株式会社のオホーツクカルシウム、およびユニセラ株式会社のホタテ貝殻焼成パウダーなどを好適に使用することができる。また、例えば、水酸化カルシウムの場合は、株式会社抗菌研究所が製造し菱江化学株式会社が販売するスカロー（登録商標）などを好適に使用することができる。なお、酸化カルシウムや水酸化カルシウムの場合、カルシウム原料としては、ホタテ貝殻から得られるカルシウム（炭酸カルシウム）を好適に用いることができるが、これに限定されず、他の貝の貝殻（例えば、牡蠣の貝殻など）、動物の骨（例えば、ウニの殻など）、および鉱物などから得られるものであってもよい。
【００５４】
前記金属酸化物および／または金属水酸化物の粉末（粒子）の平均粒径は限定的ではないが、１〜１０００μｍが好ましく、２〜８００μｍがより好ましい。前記平均粒径が小さすぎるとシート（不織布）からの脱落や、製造工程において飛散による作業効率の低下、などの懸念がある。また、前記平均粒径が大きすぎると、均一に不織布全体に配合することが難しくなる場合がある。
【００５５】
（シクロデキストリン）
シクロデキストリンは、サイクロデキストリンまたは環状オリゴ糖とも呼ばれ、ゲストとして種々の分子を空洞に取り込み（包接し）包接錯体を形成する性能、および取り込んだゲスト分子を徐放する性能を有する。シクロデキストリン１分子中に含まれるグルコース基の数が６個のα−シクロデキストリン、７個のβ−シクロデキストリン、８個のγ−シクロデキストリンのいずれも、包接される機能性成分との相性を勘案して使用することができる。シクロデキストリンはメチル化、ヒドロキシル化、アセチル化等の化学修飾がされていてもよい。また、シクロデキストリンは、分岐を有していてもよい。これらのシクロデキストリンは、本発明の実施の形態において、単独で使用することができ、また、併用することもできる。
【００５６】
本発明の実施の形態では、上述のようなシクロデキストリンに、機能性成分を包接させたものを使用することができる。使用するシクロデキストリンには機能性成分を包接していない空のシクロデキストリンが含まれていてもよい。
【００５７】
（シクロデキストリンに包接される機能性成分）
シクロデキストリンに包接される機能性成分としては、シクロデキストリンを含有する機能性シートの用途および目的等に応じてさまざまな機能性成分を用いることができる。
【００５８】
機能性成分として、例えば、ワサビ成分、マスタード成分、唐辛子成分、ジンジャー成分、レモン成分、オレンジ成分、グレープフルーツ成分、ユズ成分、ウメ成分、抹茶成分、アーモンド成分、天然ミートフレーバー、ローズ、ハーブなどの抽出成分、植物抽出エキス、茶抽出物等の天然物系抗菌剤もしくは香料、ｌ-メントール成分等の天然系または有機系揮発性抗菌剤もしくは香料、コエンザイムＱ１０やイソフラボン等の化粧品原料等が挙げられる。
【００５９】
上述のもの以外にも、機能性成分としては、例えば：薬用成分、保湿剤、感触向上剤、酸化防止剤、還元剤、酸化剤、防腐剤、抗菌剤、ｐＨ調整剤、紫外線吸収剤、美白剤、ビタミン類およびその誘導体類、消炎剤、抗炎症剤、育毛用薬剤、血行促進剤、刺激剤、ホルモン類、抗しわ剤、抗老化剤、ひきしめ剤、冷感剤、温感剤、創傷治癒促進剤、刺激緩和剤、鎮痛剤、細胞賦活剤、植物・動物・微生物エキス、鎮痒剤、角質剥離・溶解剤、制汗剤、清涼剤、収れん剤、香料、色素、着色剤、消炎鎮痛剤、抗真菌剤、抗ヒスタミン剤、催眠鎮静剤、精神安定剤、抗高血圧剤、降圧利尿剤、抗生物質、麻酔剤、抗菌性物質、抗てんかん剤、冠血管拡張剤、生薬、補助剤、湿潤剤、止痒剤、角質軟化剥離剤、防腐殺菌剤、脂溶性物質、消臭成分等の公知の化合物を、用途および目的に応じて任意に選択することができる。
【００６０】
これらの機能性成分は、シクロデキストリンを含有する機能性シート中において、単独で使用されることができ、また、併用されることもできる。
【００６１】
（機能性成分が包接されたシクロデキストリン）
本発明の実施の形態において、機能性成分が包接されたシクロデキストリンは、粉末（粒子）の形態で用いられる。粉末（粒子）の形態の、機能性成分が包接されたシクロデキストリンは、当技術分野で知られている任意の方法で得ることができる他、メーカーから販売品を購入することができる。例えば、塩水港製糖株式会社製のデキシーエース（サイクロデキストリン利用製品）や株式会社シクロケム製のＣＡＶＡＭＡＸ（登録商標）などを好適に使用することができる。これらの、粉末（粒子）の形態の、機能性成分が包接されたシクロデキストリンには、機能性成分が包接された状態のシクロデキストリンに加えて、機能性成分が包接されていない状態のシクロデキストリンが含まれていてもよい。
【００６２】
（炭酸ガス発生剤）
炭酸ガス発生剤は、塩基と酸との反応により炭酸ガスを発生する２成分系の材料である。これらの材料は、好ましくは、別々の層に配合される。本発明の実施の形態に係る炭酸ガス発生剤は、炭酸塩および／または重炭酸塩と、固体の酸と、の組み合わせである。
【００６３】
（炭酸塩および／または重炭酸塩）
炭酸塩または重炭酸塩としては、化粧料として使用する場合は、化粧料で使用できるグレードのものであれば特段の限定無く使用でき、その他の用途で使用する場合は、特段グレードを規定しない。例えば、炭酸ナトリウム、炭酸水素ナトリウム、セスキ炭酸ナトリウム、炭酸カリウム、炭酸水素カリウム、炭酸カルシウム、炭酸マグネシウム、重炭酸マグネシウム、重炭酸カルシウムもしくはその誘導体等を用いることができる。炭酸塩および／または重炭酸塩は２種以上を併用しても構わない。炭酸塩および／または重炭酸塩は、固体状の組成物であり、例えば粒子の形態であることが好ましい。炭酸塩および／または重炭酸塩は、例えばシリカ等の担持体に担持させた形態であってもよい。また、炭酸塩および／または重炭酸塩は結晶水として水を含んでいてもよい。結晶水を含むと水への溶解度が高くなり、反応性が向上する。ただし、保存安定性の観点から、炭酸塩層は、加水分解や酸との反応が開始される等、変質の原因となる水分を含まないことが好ましい。本発明に使用する炭酸塩または重炭酸塩としては、平均粒子径５〜５０００μｍの粒子が好ましい。平均粒子径５〜５０００μｍであれば、粒子の脱落が少なく、適度な粒状感により、良好な使用感が得られる。
【００６４】
（酸）
酸としては、化粧料として使用する場合は、化粧料で使用できるグレードのものであれば特段の限定無く使用でき、その他の用途で使用する場合は、特段グレードを規定しない。例えば、マロン酸、マレイン酸、クエン酸、リンゴ酸、酒石酸、コハク酸、フマル酸、ヒアルロン酸、リン酸二水素ナトリウムもしくはその誘導体、加水分解されて酸を生じる物質等を用いることができる。酸は２種以上を併用しても構わない。酸は、固体状の組成物であり、例えば粒子の形態であることが好ましい。また、酸は結晶水として水を含んでいてもよい。結晶水を含むと水への溶解度が高くなり、反応性が向上する。ただし、保存安定性の観点から、酸層は、加水分解や炭酸塩との反応が開始される等、変質の原因となる水分を含まないことが好ましい。本発明に使用する酸としては、平均粒子径５〜５０００μｍの粒子が好ましい。平均粒子径５〜５０００μｍであれば、粒子の脱落が少なく、適度な粒状感により、良好な使用感が得られる。平均粒子径を小さくすると溶解速度が速くなり、水に濡らしてすぐに反応が進むため、使用初期のＣＯ2ガス発生量が多くなる。
【００６５】
また、肌に使用する場合は、粒状感を低減することができる。一方、平均粒子径を大きくすると、水と接触した際、溶解が徐々に進むため、炭酸ガス発生の持続時間を延長する効果がある。また、平均粒子径を大きくすることで粒子脱落を少なくする効果がある。
【００６６】
＜ｐＨ指示薬＞
ｐＨ指示薬は、酸塩基指示薬とも称され、溶液中の水素イオンに反応し、水素イオン濃度に応じて色調が変化する指示薬であれば、特に限定されない。
【００６７】
本発明の実施の形態に適用可能なｐＨ指示薬の例として、メチルバイオレッド、チモールブルー、コンゴーレッド、メチルイエロー、ブロモチモールブルー（ブロムチモールブルーとも呼ばれる）、メチルレッド、メチルオレンジ、リトマス、ブロモクレゾールパープル（ブロムクレゾールパープルとも呼ばれる）、フェノールレッド、フェノールフタレイン、クレゾールフタレイン、チモールフタレイン、アリザリンイエローＲ、エリオクロムブラックＴ等の合成色素が挙げられる。また、赤キャベツ色素、シソ色素、ムラサキイモ色素、アカダイコン色素、ムラサキトウモロコシ色素、エルダーベリー色素、ブドウ／ブルーベリー色素等の天然色素を使用することができる。
【００６８】
これらの合成色素および天然色素は、一般に知られており、メーカーから販売品を購入することができる。本明細書において、ｐＨ指示薬を、単に色素とも呼ぶ。
【００６９】
ｐＨ指示薬は、１種類のみを使用してもよいが、２種類以上を組み合わせて使用することで、広い範囲のｐＨの変化に対応した不織布製品を提供することができる。例えば、メチルオレンジとブロモチモールブルーとを組み合わせることで、ｐＨ２〜９の範囲で色調を変化させることができる。
【００７０】
＜担体＞
担体は、ｐＨ指示薬を機能性シート（不織布）に固定するための土台となる物質である。担体は、担持体、または支持体とも称される。また、担体は、機能性シートのうちｐＨ指示薬が配合される機能性物質含有層の構成要素でもある。例えば、不織布シートが繊維で構成される構造体である場合、ｐＨ指示薬は、かかる繊維を担体として、不織布シートに固定されてもよい。あるいはまた、ｐＨ指示薬は、かかる繊維以外の成分、例えば粒子状物質を担体として、かかる繊維が構成する繊維構造物中の空隙に担体が保持されることによって、不織布シートに固定されてもよい。あるいはまた、その両方であってもよい。
【００７１】
本発明の実施の形態に適用可能な担体の例としては、木材、麻、綿、マニラ麻等に由来するパルプ、セルロース、ヘミセルロース、微結晶セルロース、イオン交換セルロースのようなセルロース系物質、ナイロン、ポリエステル、アクリル等の合成繊維、カオリン、合成シリカ、ガラス、ケイ酸アルミニウム、ゼオライト、ベントナイト等の粘土鉱物の微粉末、でんぷん、タンパク質などが挙げられる。担体の形状は、特に制限はなく、粒子状であってもよく、繊維状であってもよい。
【００７２】
パルプとは、木材その他の植物から機械的または化学的処理によって取り出されたセルロース繊維の集合体である。植物、特にはその細胞壁は、一般に、水不溶性の多糖類として、セルロースおよびヘミセルロースを構成成分に含む。このうち、セルロースは、分子式（Ｃ6Ｈ10Ｏ5）nで表される多糖類（炭水化物）であり、ヘミセルロースは、非セルロース系の多糖類の総称である。パルプは、セルロースを主成分とし、一般には、セルロースとヘミセルロースとの両方を含むが、セルロースのみを含むものであってもよい。以下、本明細書において、セルロースおよびヘミセルロースを総称的にセルロースと呼ぶこともある。つまり、本明細書において、例えば、セルロース繊維は、セルロースを主成分とし、セルロースのみからなるものであってもよく、また、セルロースおよびヘミセルロースを含むものであってもよい。
【００７３】
パルプは、針葉樹、広葉樹等の木材原料から得られる木材パルプであってもよく、綿、麻等の草本類のような非木材原料を原料とする非木材パルプであってもよい。木材パルプは、例えば、木材チップに対してクラフト蒸解等の処理を行って得ることができるが、製法はこれに限定されず、知られている方法により製造された木材パルプは、本発明の実施の形態に適用可能な担体の例に含まれる。
【００７４】
微結晶セルロースとは、パルプを加水分解して非結晶領域を除いて得られたものであり、主成分は結晶セルロースである。
【００７５】
イオン交換セルロースとは、セルロースに正または負に荷電する基を導入して、イオン交換体としての性質を与えたものである。イオン交換セルロースの例には、ジエチルアミノエチルセルロース、カルボキシメチルセルロース（ＣＭＣ）、ホスホセルロース等が含まれる。
【００７６】
セルロース誘導体とは、セルロースを部分的に変性した高分子化合物である。上述のイオン交換セルロースも、セルロース誘導体の一種である。セルロース誘導体の例には、酢酸セルロース、カルボキシメチルセルロース（ＣＭＣ）、ヒドロキシエチルセルロース（ＨＥＣ）、ヒドロキシプロピルメチルセルロース（ＨＰＭＣ）等が含まれる。
【００７７】
不織布に配合したときの地合や外観が優れている点から、セルロース繊維を好ましく用いることができる。セルロース繊維は、長繊維状であってもよく、短繊維状であってもよく、粉末状に加工されていてもよい。繊維長で示すと０．０１ｍｍ〜５ｍｍ程度のセルロース繊維を、好ましく使用することができる。例えば、レッテンマイヤー社製の粉末セルロースには、平均繊維長が１８μｍから２．２ｍｍまでの製品があり、適する繊維長のセルロース繊維を使用することができる。
【００７８】
粉末状のセルロース繊維は前処理なく色素コーティング処理に使用できる。シート状のセルロース繊維は、色素コーティング処理の前処理として、後段の機械処理に適した大きさに切断後、解繊して使用してもよい。
【００７９】
＜第四級アンモニウム塩＞
第四級アンモニウム塩は、ｐＨ指示薬の発色を促進して色変わりを明瞭にし、またｐＨ指示薬の担体への付着を強化するために配合される。
【００８０】
第四級アンモニウム塩は、第四級アンモニウムカチオンと他のアニオンとの塩である。第四級アンモニウムカチオンは、分子式ＮＲ４＋（式中、Ｒはアルキル基またはアリール基）で表される正電荷を持った多原子イオンであり、溶液中において、溶液のｐＨに左右されずに常に帯電している材料として知られている。この第四級アンモニウムカチオンが、界面活性作用やイオン結合のような化学的結合によって、ｐＨ指示薬を担体へ付着させるものと考えられる。
【００８１】
本発明の実施の形態に適用可能な第四級アンモニウム塩の例としては、塩化セチルトリメチルアンモニウム、塩化ステアリルトリメチルアンモニウム、塩化ラウリルトリメチルアンモニウム、塩化ベンジルトリメチルアンモニウム、塩化ベンジルトリエチルアンモニウム、塩化セチルピリジウム、塩化ベンザルコニウム、塩化ベンゼトニウム 、塩化ジアルキルジメチルアンモニウム、塩化ジデシルジメチルアンモニウム、塩化ジステアリルジメチルアンモニウム等が挙げられる。塩化セチルピリジウム、塩化ベンゼトニウム、または塩化ジデシルジメチルアンモニウムを好ましく用いることができる。特に、塩化ベンジルコニウムを好ましく用いることができる。
【００８２】
＜結合剤＞
結合剤は、ｐＨ指示薬を担体に固定するために使用される。結合剤は、ｐＨ指示薬の呈色反応に悪影響を及ぼさないものが望ましい。また、結合剤は、非水溶性の高分子化合物であることが好ましい。
【００８３】
本発明の実施の形態に適用可能な結合剤の例としては、ニトロセルロース、酢酸セルロース、エチルセルロース等のセルロース誘導体、または、ポリエステル樹脂、アルキド樹脂、ポリウレタン樹脂、エポキシ樹脂、アクリル樹脂、塩化ビニル樹脂、塩化ビニル共重合体樹脂、ポリビニルブチラール樹脂、ポリ酢酸ビニルエマルジョン、アクリル酸エステル共重合体エマルジョン、塩化ビニリデン共重合体エマルジョン、エポキシ樹脂エマルジョン、合成ゴムラテックス等の合成樹脂類が挙げられる。
【００８４】
担体へｐＨ指示薬を固定するために結合剤を使用する場合、まず、ｐＨ指示薬および第四級アンモニウム塩に加えて結合剤を溶媒に溶解して、ｐＨ指示薬混合溶液（以下、色素溶液とも呼ぶ）を調製する。次いで、この色素溶液を、スプレー塗布または滴下法などの方法によって担体にコーティングする。これにより、ｐＨ指示薬および第四級アンモニウム塩は担体に物理的に固定される。
【００８５】
色素溶液の成分として混合されるため、溶媒への溶解性が高く、粘度が低い結合剤であることが好ましい。結合剤の粘度は、結合剤をエタノール／トルエン（１／１）（ｗ／ｗ）で最終濃度が１０質量％になるように調製した溶液において、６０ｍＰａ・ｓ以下であることがよく、さらに３０ｍＰａ・ｓ以下であることが望ましい。
【００８６】
（繊維）
繊維Ｆとしては、パルプ、レーヨン、麻、綿、絹、羊毛、鉱物繊維等の天然繊維、ポリ乳酸、ナイロン、ポリビニルアルコール（ＰＶＡ）、高分子吸収繊維（ＳＡＦ）等の合成繊維を用いることができる。これらの繊維は、吸水性を有するため、吸水性材料として配合して、機能性シートの使用時に機能性の水との接触および溶解を促進させることもできる。また、本発明の繊維として、非吸水性の繊維を用いることもできる。以下に説明する熱融着性樹脂を、繊維の形態で使用してもよい。これらの繊維は、例えば解繊ショートカットファイバーの形態で用いることができる。これらの繊維は、２種以上を併用しても構わない。
【００８７】
（熱融着性樹脂）
本発明の実施の形態において、熱融着性樹脂Ａは、構成成分を結着させるバインダ樹脂となる。また、熱融着性樹脂は、機能性シートにおける強度付与の効果を有し、機能性シートは熱融着性樹脂を含むことにより形状が維持されやすくなる。
【００８８】
熱融着性樹脂は、機能性物質同士、機能性物質とｐＨ指示薬、ｐＨ指示薬同士を、それぞれ結着させることができる。また、他の成分が含まれる場合は、熱融着性樹脂は、機能性物質同士、機能性物質とｐＨ指示薬、またはｐＨ指示薬同士と、他の成分と、を結着させることができる。熱融着性樹脂ＡおよびＢは、機能性物質の水との接触および溶出を妨げないように、溶融され固化する際に、機能性物質の粉末（粒子）の全体を被覆しないような量で配合される。
【００８９】
熱融着性樹脂は繊維状であってもよいし、粒子状であってもよい。強度がより高くなる点からは、熱融着性樹脂は繊維状であることが好ましい。熱融着性樹脂は、例えば、ショートカットファイバーの形態であってもよい。
【００９０】
熱融着性樹脂としては、ポリエチレン（ＰＥ）、ポリプロピレン、低融点ポリエチレンテレフタレート等のポリエチレンテレフタレート（ＰＥＴ）、エチレン・酢酸ビニル共重合体（ＥＶＡ）、低融点ポリアミド、低融点ポリ乳酸、ポリブチレンサクシネートなどが挙げられる。
【００９１】
熱融着性樹脂は、２種類以上の樹脂の複合体であってもよい。例えば、芯部分と鞘部分とからなる芯鞘繊維、長手方向に垂直な断面において片側の半分ともう一方の片側の半分とが異なる樹脂からなるサイドバイサイド繊維、異なる樹脂からなるコアとシェルとを有するコアシェル粒子等が挙げられる。中でも、不織布の剛度を向上させつつ熱融着性樹脂の性能を発揮させたい場合には芯鞘繊維が好ましい。
【００９２】
芯鞘繊維としては、例えば、ポリプロピレン繊維（融点１６０℃）からなる芯部分と、
該芯部分の外周に形成された、ポリエチレン（融点１３０℃）からなる鞘部分とを備えたＰＰ／ＰＥ複合芯鞘繊維が挙げられる。また、他の芯鞘繊維としては、ＰＰ／ＥＶＡ複合芯鞘繊維、ＰＥＴ／低融点ＰＥＴ複合芯鞘繊維、高密度ポリエチレン／低密度ポリエチレン複合芯鞘繊維、ＰＥＴ／ＰＥ複合芯鞘繊維、ポリアミド／低融点ポリアミド複合芯鞘繊維、ポリ乳酸／低融点ポリ乳酸複合芯鞘繊維、ポリ乳酸／ポリブチレンサクシネート複合芯鞘繊維等が挙げられる。芯鞘繊維の中でも、ＰＰ／ＰＥ複合芯鞘繊維、ＰＥＴ／ＰＥ複合芯鞘繊維、ＰＥ／ＰＥ複合芯鞘繊維等の、ポリエチレンからなる鞘部分を備えた複合芯鞘繊維が好ましい。
【００９３】
熱融着性樹脂としては、（１）ＰＥＴ熱融着性繊維、（２）ＰＥＴからなる鞘部分を備えた複合芯鞘繊維、（３）ポリエチレン熱融着性繊維、 （４）ポリエチレンからなる鞘部分を備えた複合芯鞘繊維、（５）ＥＶＡ熱融着性繊維、（６）ＥＶＡからなる鞘部分を備えた複合芯鞘繊維からなる群から選ばれた少なくとも１種が好ましく、ポリエチレン熱融着性繊維、およびポリエチレンからなる鞘部分を備えた芯鞘繊維からなる群から選ばれた少なくとも１種がより好ましい。
【００９４】
熱融着性樹脂は２種類以上を併用しても構わない。すなわち、熱融着性樹脂ＡおよびＢは、同一の熱融着性樹脂であってもよく異なる熱融着性樹脂であってもよい。熱融着性樹脂Ａおよび熱融着性樹脂Ｂとして、それぞれ、１種類の熱融着性樹脂を用いてもよく、また、複数種類の熱融着性樹脂を併用してもよい。機能性シートが、後述する他の層３００を含む場合であって、他の層３００が熱融着性樹脂を含む場合は、他の層３００に含まれる熱融着性樹脂は、熱融着性樹脂ＡおよびＢと同一であってもよく異なっていてもよく、１種類であっても複数種類の併用であってもよい。
【００９５】
（他の層）
本発明の機能性シートは、機能性物質含有層１００、１１０、１２０に加えて、例えば表面改質や強度（剛性）付与等の機能性付与の目的で、他の層３００を含むことができる。
【００９６】
他の層３００としては、例えば、不織布、布、紙などの水分を通す性質（通水性）および／または水分を吸収する性質（吸水性）を有する任意のシートを用いることができる。また、任意のフィルムを用いることができる。他の層３００は、熱融着性樹脂を含んでいてもよい。機能性シートの１つの面に通水性が相対的に低いフィルムを用いると、シートの使用時に機能性成分がその面から溶出することを防止できる。すなわち、機能性物質の成分が他方の面から溶出することを促進させることができる。
【００９７】
機能性シートの外層となる他の層３００の表面には、凹凸付与などの表面加工や、孔やスリットの形成などの加工を施してもよい。例えば食品トレイ用マットなどの用途において、機能性シートの１つまたは両方の面に、衛生材料の表面材のような多数の孔が形成された孔あきフィルムやスリットの入ったフィルムを好ましく用いることができる。そのような構成であると、シートの使用時に孔やスリットにより、機能性物質が容易に溶出することができると共に、食品からのドリップを機能性シートの内部の層に吸わせることができる。
【００９８】
機能性シートの色変化の視認性の観点から、他の層３００は、それを介して機能性物質含有層の色を認識可能な構成を有することが好ましい。例えば、他の層３００は、機能性物質含有層の構成材料が外部に漏れ出ないような網目サイズを有するメッシュ構造であってもよい。また、他の層３００は、厚さが薄く下層が透けて見えるものであってもよく、透明または半透明の材料で構成されていてもよい。
【００９９】
（効果促進剤）
本発明の機能性シートには、その用途に応じて、１つまたは複数の効果促進剤を配合することができる。
【０１００】
効果促進剤としては、例えば：油性基剤、保湿剤、感触向上剤、界面活性剤、高分子、増粘・ゲル化剤、溶剤、噴射剤、酸化防止剤、還元剤、酸化剤、防腐剤、抗菌剤、キレート剤、ｐＨ調整剤、酸、炭酸塩、アルカリ、粉体、無機塩、紫外線吸収剤、美白剤、ビタミン類およびその誘導体類、消炎剤、抗炎症剤、育毛用薬剤、血行促進剤、刺激剤、ホルモン類、抗しわ剤、抗老化剤、ひきしめ剤、冷感剤、温感剤、創傷治癒促進剤、刺激緩和剤、鎮痛剤、細胞賦活剤、植物・動物・微生物エキス、鎮痒剤、角質剥離・溶解剤、制汗剤、清涼剤、収れん剤、酵素、核酸、香料、色素、着色剤、染料、顔料、金属含有化合物、不飽和単量体、多価アルコール、高分子添加剤、消炎鎮痛剤、抗真菌剤、抗ヒスタミン剤、催眠鎮静剤、精神安定剤、抗高血圧剤、降圧利尿剤、抗生物質、麻酔剤、抗菌性物質、抗てんかん剤、冠血管拡張剤、生薬、補助剤、湿潤剤、増粘剤、粘着付与物質、止痒剤、角質軟化剥離剤、油性原料、紫外線遮断剤、防腐殺菌剤、抗酸化物質、液状マトリックス、脂溶性物質、高分子カルボン酸塩、添加剤、金属セッケン、吸水性材料等、が挙げられる。
【０１０１】
効果促進剤は、機能性物質含有層１００、１１０、１２０に配合することができる。また、機能性シートが、機能性物質含有層と他の層とを含む多層構造である場合は、複数の層のうちのいずれか１つまたは複数の層に配合することができる。
【０１０２】
（ヒートシール加工）
ヒートシールは、ヒートシーラーなどの加熱手段により熱を加えて層間接着させる方法である。本発明の実施の形態においては、例えば、ｐＨ指示薬と機能性物質のみからなる機能性物質含有層１００を中間層とし、その両面に、熱融着性樹脂を含む他の層３００を配置して、四辺をヒートシールすることにより、多層構造の機能性シートを形成することができる。機能性物質含有層の両面に配置される他の層３００のうちの少なくとも一方は、それを介して機能性物質含有層の色変化を使用者が視認することのできる構成を有する。例えば、他の層３００は、透明であってもよく、半透明であってもよく、機能性物質含有層の構成材料が外部に漏れ出ないような網目サイズを有するメッシュ構造であってもよい。
【０１０３】
（接着層）
接着層の形成方法は特に限定されないが、ホットメルト加工によって得られた接着層であることが好ましい。ホットメルト加工は、熱可塑性樹脂を溶かして押し出し、シートとシートを接着する加工方法である。機能性物質含有層と他の層を接合する際の層間接着に用いることができる。
【０１０４】
ホットメルト加工に用いることのできる熱可塑性樹脂としては、例えばエチレン・酢酸ビニル共重合体（ＥＶＡ）などがあり、一般にホットメルト接着剤として知られている樹脂を用いることができる。
【０１０５】
（エンボス加工）
エンボス加工は、凸凹模様を彫った押し型で強圧し、熱を加える加工である。この方法もまた、多層構造の層間接着に用いることができる。また、この方法は、単層または多層構造の機能性シートに凹凸などの表面加工を施すために用いることもできる。
【０１０６】
（成分の含有比率）
機能性シートにおける機能性物質の配合量は、用途および所望の効果によっても異なる。
【０１０７】
例えば、機能性シートが金属（水）酸化物含有シートであり、機能性物質が金属（水）酸化物である場合は、金属（水）酸化物の抗菌性能発揮の観点から、シート全量に占める粉末の量が０．０１質量％以上であることが好ましく、０．２質量％以上であることがより好ましく、０．５質量％以上がさらに好ましく、１質量％以上であることが特段好ましい。また、金属（水）酸化物の消臭性発揮の観点からは、消臭対象ガスの種類にもよるが、シート全量に占める粉末の量が１質量％以上であることが好ましく、３質量％以上であることがより好ましく、５質量％以上であることがさらに好ましく、８質量％以上がなお一層好ましく、１０質量％以上であることが特段好ましい。また、金属（水）酸化物の粉落ち防止の観点から、金属（水）酸化物含有シート全量に占める金属（水）酸化物の粉末の量が６０質量％以下であることが好ましく、５０質量％以下であることがより好ましく、４０質量％以下であることがさらに好ましい。
【０１０８】
（坪量）
機能性シートの坪量は、用途に応じて適宜設定することができる。例えば、１０〜４０００ｇ／ｍ2であることが好ましく、３０〜３０００ｇ／ｍ2がより好ましく、５０〜３００ｇ／ｍ2がさらに好ましい。前記坪量が小さすぎると均一なシート（不織布）を作製することが困難になる場合があり、前記坪量が大きすぎると使用時のハンドリングが悪くなる場合がある。
【０１０９】
（機能性物質含有層の形成）
本発明において、機能性物質含有層は、乾式法で設けられた層である。本発明で用いることのできる乾式法には、水を使用しない非水系の任意の層形成方法が含まれる。
【０１１０】
（色素溶液の担体へのコーティング方法）
本発明の実施の形態に適用可能な、色素溶液（ｐＨ指示薬混合溶液）の担体への適用方法について説明する。
【０１１１】
色素（ｐＨ指示薬）を機能性シートに付与する方法としては、大きく分けて次の方法がある。
【０１１２】
まず、機能性シート（不織布）においてｐＨ指示薬を配合すべき層を構成する成分（例えばセルロース繊維等）に色素を担持させてから、シート化を行う方法がある。例えば、セルロース繊維をミキサー等で攪拌しながら、色素溶液を添加し、繊維表面に色素溶液をコーティングされた繊維を得る方法がある。
【０１１３】
また、シート（不織布）を作成してから、色素溶液をシート（不織布）の表面に塗布する方法がある。例えば、不織布シート形成時に色素容液をスプレー（噴霧）し、シート表面をコーティングする方法がある。また、コーティングに限らず、含浸により担体（シート構成要素）に色素溶液を付与してもよい。
【０１１４】
＜溶媒＞
色素溶液（ｐＨ指示薬混合溶液）を作製するのに適用可能な溶媒の例としては、芳香族炭化水素、脂肪族炭化水素、エステル類、アルコール類等の非水系の溶媒（有機溶剤）が挙げられる。色素溶液の構成材料となるべき薬剤（ｐＨ指示薬、第四級アンモニウム塩、および適宜、結合剤等）を溶解して均一な色素溶液を調製することができ、担体に色素溶液をコーティングした後に、減圧乾燥等の手法によって除去可能な溶媒がよい。特にアルコール類がよく、さらにはイソプロピルアルコールがよい。
【０１１５】
（配合量）
色素（ｐＨ指示薬）の配合量は、使用する色素によって異なるが、使用時に明瞭な色変化が認められる量がよい。例えばチモールフタレインの配合量は、担体の重量に対して０．０１〜０．５％（ｗ／ｗ）が好ましく、より好ましくは０．０２〜０．１％（ｗ／ｗ）である。なお、ここでいう担体とは、機能性シートのうち、そのｐＨ指示薬が配合される機能性物質含有層の構成要素（繊維、粉末等）をいう。
【０１１６】
結合剤の配合量は、担体の重量に対して３％（ｗ／ｗ）以下が好ましく、より好ましくは２％（ｗ／ｗ）以下である。３％より多く配合すると、色素を担持した担体の撥水性が高くなり、溶液が浸透し難くなり、発色性が悪くなる傾向がある。
【０１１７】
第四級アンモニウムの配合量は、担体の重量に対して０．０５〜５％（ｗ／ｗ）が好ましく、より好ましくは０．１〜２％である。例えば、塩化ベンザルコニウムは、１０％水溶液および５０％水溶液のような水溶液の形態でメーカーから販売品を入手可能であるが、上記の数値は塩化ベンザルコニウムとしての固形分の配合量である。
【０１１８】
上記の配合量は、それぞれの薬剤の配合量に応じて最適化することができる。例えば、結合剤を担体の重量に対して２％（ｗ／ｗ）配合する場合は、塩化ベンザルコニウムの配合量を、担体の重量に対して０．１〜０．５％（ｗ／ｗ）とするのがよい。また、結合剤を配合しない場合は、塩化ベンザルコニウムの配合量は、担体の重量に対して０．３〜２％（ｗ／ｗ）がよい。
【０１１９】
つまり、結合剤を配合しない構成も、本発明の実施の形態に含まれるが、結合剤を配合することで、担体へのｐＨ指示薬の固着を補強することができ、また、塩化ベンザルコニウムの配合量を低減させることができる。
【０１２０】
溶媒の配合量は、担体の重量に対して１０〜１００％（ｗ／ｗ）が好ましく、より好ましくは１５〜５０％（ｗ／ｗ）である。溶媒の配合量が少ない場合は、色素溶液の粘度が高くなり、担体との均一な混合が困難になる。また、溶媒が多すぎる場合は、色素溶液と担体を混合した後の乾燥工程の処理時間が長くなり、処理時間の増加とコストの増加の原因となる。
【０１２１】
（担体の配合量）
ｐH指示薬Ｉを固定した担体は、機能性物質含有層１００、１１０、１２０に任意の割合で配合することが出来る。機能性シートの色変化の視認性の観点から、ｐH指示薬Ｉの色変化が明瞭に確認できることが好ましい。
【０１２２】
（機能性シートの製造方法）
例えば、エアレイド法を採用するウェブ形成装置で、ｐＨ指示薬および機能性物質を含む機能性物質含有層を作製し、他の層が含まれる場合は、機能性物質含有層に対して他の層を別途積層させる製造方法を用いることができる。そのような方法として、機能性物質含有層の表面に、例えばポリエチレン（ＰＥ）のような熱融着性樹脂Ｂを配置し、熱融着性樹脂Ｂを熱により溶融させて接合する方法がある。あるいはまた、エアレイド法を採用するウェブ形成装置で機能性物質含有層（例えば、熱融着性樹脂Ａを含む機能性物質含有層１２０）を作製する際に、機能性物質含有層１２０となるウェブ層を搬送するためのキャリアシートに本発明の他の層３００を用いることによって、他の層３００と機能性物質含有層１２０との積層体を形成して、本発明の実施の形態に係る層構成を有する機能性シートを得てもよい。また、別途作製した機能性シートの各層を、エンボス加工やヒートシール加工により接合させてもよい。また、機能性シートの各層の接合面の少なくとも一方に熱可塑性樹脂のようなホットメルト接着剤などにより接着層（粘着層）を設けて、ホットメルト加工により各層を接合させる方法などもある。製造時における、機能性物質の水との接触および溶解を防ぐために、本発明において、これらの積層は乾式法（非水系）にて行う。
【実施例】
【０１２３】
以下、実施例および比較例によって本発明をより具体的に説明するが、本発明は以下の実施例に限定されない。
【０１２４】
［実施例１］
＜色素溶液の作製＞
２％チモールフタレイン溶液５０ｇ、５０％塩化ベンザルコニウム水溶液１０ｇ、およびポリビニルブチラール４０ｇをイソプロパノールに溶解し、合計５００ｇになるようにイソプロパノールで質量／質量基準でメスアップした。ポリビニルブチラールが完全に溶解するまで混合して混合液を調製し、色素溶液Ｃ１とした。
【０１２５】
＜色素溶液の担体へのコーティング＞
粉末状のセルロース繊維（繊維長０．２ｍｍ）をミキサーで攪拌しながら、色素溶液Ｃ１を添加し、繊維と色素溶液が均一に混合するまで攪拌した。次いで乾燥機で１０５℃２時間の条件で乾燥させて、溶剤を除去し、粉末状の色素コーティングセルロース繊維（繊維長０．２ｍｍ）を得た。
【０１２６】
＜シート化＞
ショートカットのポリエチレン（ＰＥ）熱融着性繊維（以下、ＰＥ繊維とも記載する）およびショートカットのポリエチレンテレフタレート（ＰＥＴ）繊維（以下、ＰＥＴ繊維とも記載する）をそれぞれ解繊処理して、それぞれの解繊ショートカットファイバーを得た。
【０１２７】
ポリエチレン（ＰＥ）パウダー（以下、ＰＥパウダーとも記載する）と、ホタテ貝殻焼成物（ユニセラ株式会社のホタテ貝殻焼成パウダー。以下、酸化カルシウムとも記載する）と、粉末状の色素コーティングセルロース繊維（繊維長０．２ｍｍ）と、を４/１/２０の割合（質量比）で混合し、ＰＥパウダー、酸化カルシウム、および色素コーティングセルロース繊維の粉体混合物を調製した。
【０１２８】
次に、ＰＥ繊維の解繊ショートカットファイバーと、ＰＥＴ繊維の解繊ショートカットファイバーと、ＰＥパウダー／酸化カルシウム／色素コーティングセルロース繊維の粒子混合物と、を、４０／４０／２０の割合（質量比）で空気流により均一に混合して、ＰＥ／ＰＥＴ／色素コーティングセルロース繊維／酸化カルシウムを含むウェブ原料を得た。
【０１２９】
ウェブ形成装置を用い、ウェブ原料から１層構成の不織布シートを形成した。
【０１３０】
＜評価試験＞
（発色の確認）
形成したシートを５ｃｍ×５ｃｍ四方の大きさに裁断し、シート重量の５倍量の水を含ませた際の、発色およびｐＨを確認した。
【０１３１】
水を含ませる前のシートの色は、白色であった。水を含んだ部分が速やかに青く発色した。このときのシートに含まれる水のｐＨは１２．０であった。
【０１３２】
［実施例２］
＜色素溶液の作製＞
２％チモールフタレイン溶液５０ｇ、および５０％塩化ベンザルコニウム水溶液２０ｇをイソプロパノールに溶解し、５００ｇになるように質量／質量基準でイソプロパノールでメスアップした。ポリビニルブチラールが完全に溶解するまで混合し、色素溶液Ｃ２を調製した。
【０１３３】
それ以外は、実施例１と同じ方法で、＜色素溶液の担体へのコーティング＞および＜シート化＞を行い、１層構成の不織布シートを形成した。
【０１３４】
＜評価試験＞
（発色の確認）
形成したシートを５ｃｍ×５ｃｍ四方の大きさに裁断し、シート重量の５倍量の水を含ませた際の、発色およびｐＨを確認した。
【０１３５】
水を含ませる前のシートの色は、白色であった。水を含んだ部分が速やかに青く発色した。このときのシートに含まれる水のｐＨは１２．０であった。
【０１３６】
［実施例３］
＜色素溶液の作製＞
実施例２と同様にして、色素溶液Ｃ２を調製した。
【０１３７】
＜シート化＞
フラップパルプを解繊した繊維と、ショートカットのポリエチレン（ＰＥ）熱融着性繊維およびショートカットのポリエチレンテレフタレート（ＰＥＴ）繊維をそれぞれ解繊処理した解繊ショートカットファイバーと、を得た。
【０１３８】
ポリエチレン（ＰＥ）パウダーと、ホタテ貝殻焼成物（酸化カルシウム）を４／１の割合（質量比）で混合し、ＰＥパウダーと酸化カルシウムとの粒子混合物を調製した。
【０１３９】
次に、フラッフパルプの解繊繊維と、ＰＥ繊維の解繊ショートカットファイバーと、ＰＥＴ繊維の解繊ショートカットファイバーと、ＰＥパウダーと酸化カルシウムとの粒子混合物と、を、７０／１５／１５／５の割合（質量比）で空気流により均一に混合して、フラッフパルプ／ＰＥ／ＰＥＴ／酸化カルシウムを含むウェブ原料を得た。
【０１４０】
ウェブ形成装置を用い、ウェブ原料から１層構成の不織布シートを形成した。
【０１４１】
＜色素溶液の担体へのコーティング＞
形成したシートに色素溶液をスプレーで均一に噴霧して色素を付着させた。スプレー噴霧する色素溶液は、不織布シート１００ｇに対し、５０ｇを使用した。スプレー噴霧後の不織布は、乾燥機で１０５℃２時間の条件で乾燥し、溶剤を除去した。
【０１４２】
＜評価試験＞
（発色の確認）
形成したシートを５ｃｍ×５ｃｍ四方の大きさに裁断し、シート重量の５倍量の水を含ませた際の、発色およびｐＨを確認した。
【０１４３】
水を含ませる前のシートの色は、白色であった。水を含んだ部分が速やかに青く発色した。このときのシートに含まれる水のｐＨは１２．０であった。
【０１４４】
（色移りの確認）
次に、発色したシートで白いプラスチックシートを拭き、色移りを目視で確認した。ここで「色移り」とは、シートの発色成分である色素がシート外に溶出し、プラスチックシートに移動することを言う。色移りの程度は、色素がシートに対してどの程度しっかりと固定されているかの指標となる。色移りの程度が小さいほど、色素がシートに対してよりしっかりと固定されているということができ、好ましい。色移りは、確認できないことがより好ましい。
【０１４５】
色移りは確認できなかった。
【０１４６】
［比較例１］
＜色素溶液の作製＞
２％チモールフタレイン溶液５０ｇ、およびポリビニルブチラール４０ｇをイソプロパノールに溶解し、５００ｇになるように質量／質量基準でイソプロパノールでメスアップした。ポリビニルブチラールが完全に溶解するまで混合し、色素溶液Ｒ１を調製した。
【０１４７】
＜色素溶液の担体へのコーティング＞および＜シート化＞を実施例１と同じ方法で行い、１層構成の不織布シートを形成した。
【０１４８】
＜評価試験＞
（発色の確認）
形成したシートを５ｃｍ×５ｃｍ四方の大きさに裁断し、シート重量の５倍量の水を含ませた際の、発色およびｐＨを確認した。
【０１４９】
水を含ませる前のシートの色は、白色であった。水を含んだ部分が速やかに青く発色した。このときのシートに含まれる水のｐＨは１２．０であった。
【０１５０】
（色移りの確認）
次に、発色したシートで白いプラスチックシートを拭き、色移りを目視で確認した。
【０１５１】
シートから青色の溶液が溶出し、色移りが確認された。
【０１５２】
［比較例２］
＜色素溶液の作製＞
２％チモールフタレイン溶液５０ｇ、５０％塩化ベンザルコニウム水溶液１０ｇ、および水溶性高分子化合物のポリビニルピロリドン４０ｇをイソプロパノールに溶解し、５００ｇになるように質量／質量基準でイソプロパノールでメスアップした。ポリビニルピロリドンが完全に溶解するまで混合し、色素溶液Ｒ２を調製した。
【０１５３】
＜色素溶液の担体へのコーティング＞および＜シート化＞を実施例１と同じ方法で行い、１層構成の不織布シートを形成した。
【０１５４】
＜評価試験＞
（発色の確認）
形成したシートを５ｃｍ×５ｃｍ四方の大きさに裁断し、シート重量の５倍量の水を含ませた際の、発色およびｐＨを確認した。
【０１５５】
水を含ませる前のシートの色は、白色であった。水を含んだ部分は速やかに青く発色した。このときのシートに含まれる水のｐＨは１２．０であった。
【０１５６】
（色移りの確認）
次に、発色したシートで白いプラスチックシートを拭き、色移りを目視で確認した。
【０１５７】
シートから青色の溶液が溶出し、色移りが確認された。
【０１５８】
以上のように、ｐＨ指示薬と、機能性物質（酸化カルシウム）と、第四級アンモニウム塩と、を含む実施例１〜３では、いずれも、水を付与することによりアルカリ性のｐＨを呈し、明瞭な色変化（発色）が見られた。また、実施例３のように結合剤を配合していない例についても、発色後の色移りが見られなかった。
【０１５９】
一方、比較例１のように第四級アンモニウム塩を配合していない例においては、水を付与することによりアルカリ性のｐＨを呈し、明瞭な色変化（発色）が見られたものの、発色後の色移りが見られた。比較例２のように非水溶性高分子を配合せず、水溶性高分子を配合した例においても、明瞭な色変化（発色）が見られたものの、発色後の色移りが見られた。
【０１６０】
このように、本発明の実施の形態によれば、付与した水を介した反応により、機能性シートに含まれる機能性物質は機能を発揮し、その際に前記水における水素イオン濃度に変化が生じる。機能性シートに含まれるｐＨ指示薬は、この水素イオン濃度の変化に応じて呈色（発色）または変色し、それにより機能性シートの色を変化させる。使用者は、機能性シートが機能を発揮していることを認識することができる。したがって、使用者は、機能性シートが機能を発揮している最中に機能性シートを使用することができる。
【０１６１】
また、本発明は、機能性シートが機能を発揮し終えたことを、そのｐＨ変化に応じた機能性シートの色変化により、視覚によって認識することにも適用可能である。これによれば、使用者は、機能性シートの使用終了時期を容易に判断することができる。
【０１６２】
以下に、本発明の好ましい実施の態様を例示する。
１．  ｐＨ指示薬と、機能性物質と、担体と、を含有する層を備え、前記ｐＨ指示薬は、第四級アンモニウム塩によって前記担体に固定されていることを特徴とする、機能性シート。
２．  結合剤をさらに含み、前記ｐＨ指示薬は、前記第四級アンモニウム塩と、前記結合剤と、によって前記担体に固定されていることを特徴とする、１．に記載の機能性シート。
３．  前記層は、繊維を含み、前記繊維によって形成される空隙に、前記ｐＨ指示薬が固定された前記担体と、前記機能性物質と、が保持されていることを特徴とする、１．または２．に記載の機能性シート。
このとき、前記担体は、前記層に含まれる繊維の少なくとも一部を構成する繊維であってもよい。また、このとき、前記繊維によって形成される空隙に、前記担体（繊維）に固定された形態の前記ｐＨ指示薬と、前記機能性物質と、が保持されていてもよい。
４．  前記層は、熱融着性樹脂を含み、前記ｐＨ指示薬が固定された前記担体の一部は、当該熱融着性樹脂で被覆された状態で固定されていることを特徴とする、請求項１から３のいずれかに記載の機能性シート。
５．  前記層に隣接する隣接層は、熱融着性樹脂を含み、前記層中に存在する前記ｐＨ指示薬を固定した担体の一部が当該熱融着性樹脂で被覆された状態で固定されていることを特徴とする、１．から４．のいずれかに記載の機能性シート。
６．  前記第四級アンモニウム塩は、塩化ベンジルコニウム、塩化セチルピリジウム、塩化ベンゼトニウム、およびジデシルジメチルアンモニウム塩からなる群から選択される少なくとも１種であることを特徴とする、１．から５．のいずれかに記載の機能性シート。
７．  前記ｐＨ指示薬を固定する担体は、セルロースおよび／またはセルロース誘導体であることを特徴とする、１．から６．のいずれか一項に記載の機能性シート。
８．  前記結合剤は、非水溶性高分子化合物であることを特徴とする、２．から７．のいずれかに記載の機能性シート。
９．  前記機能性物質は、金属酸化物および／または金属水酸化物であることを特徴とする、１．から８．のいずれかに記載の機能性シート。
１０．  前記機能性物質は、シクロデキストリンであることを特徴とする、１．から８．のいずれかに記載の機能性シート。
１１．  前記機能性物質は、炭酸ガス発生剤であることを特徴とする、１．から８．のいずれかに記載の機能性シート。
１２．  １．から１１．のいずれかに記載の機能性シートの製造方法であって、
前記ｐＨ指示薬と前記第四級アンモニウム塩と前記結合剤とを非水系の有機溶剤中に溶解する工程と、
前記工程により得られた溶液を、前記担体に付与する工程と、
を含むことを特徴とする、機能性シートの製造方法。
１３．  前記担体をシート化する工程をさらに含み、
前記付与する工程は、前記シート化する工程の前に行われることを特徴とする、１２．に記載の製造方法。
１４．  前記担体をシート化する工程をさらに含み、
前記付与する工程は、前記シート化する工程の後に行われることを特徴とする、１２．に記載の製造方法。
【符号の説明】
【０１６３】
１  ウェブ形成装置
３０  ウェブ原料供給手段
４１  第１のキャリアシート
５１  第２のキャリアシート
Ａ  熱融着性樹脂
Ｂ  熱融着性樹脂
Ｄ  機能性物質
Ｆ  繊維
Ｉ  ｐＨ指示薬
Ｗ  エアレイドウェブ
１００  機能性物質含有層
１１０  繊維を含む機能性物質含有層
１２０  熱融着性樹脂Ａを含む機能性物質含有層
２００  熱融着性樹脂Ｂを含む層
３００  他の層
５００  接着層
【図１】
2019019436.tif 000003